(57)【特許請求の範囲】
【請求項１】
基布の少なくとも１側面に、立毛長２〜３０ｍｍのカットパイルされた立毛糸からなる立毛部を有する立毛布帛であって、前記立毛糸が芯鞘型複合糸であり、かつ、該芯鞘型複合糸の芯部が単糸繊度５〜５５ｄｔｅｘの繊維からなり、他方、鞘部が単糸繊度０．０１〜２．５ｄｔｅｘの繊維からなり、かつ前記の芯鞘型複合糸が、芯部繊維の周囲に、マルチフィラメントに仮撚捲縮加工を施した仮撚捲縮加工糸からなる鞘部繊維がシングルカバリング撚糸、またはダブルカバリング撚糸されたものであることを特徴とする清掃用立毛布帛。
【請求項２】
前記の芯鞘型複合糸に、少なくともポリ塩化ビニリデン繊維、又はポリプロピレン繊維が含まれる、請求項１に記載の清掃用立毛布帛。
【請求項３】
前記の基布に、少なくとも低融点熱融着性繊維が含まれる、請求項１または請求項２に記載の清掃用立毛布帛。
【請求項４】
基布の１側面に立毛部を有し、他方の側面は非立毛である立毛布帛であって、該非立毛側面に水透過性のある樹脂コーテイングが施されてなる、請求項１〜３のいずれかに記載の清掃用立毛布帛。
【請求項５】
請求項１〜４のいずれかに記載の清掃用立毛布帛を含むモップ。
【発明の詳細な説明】
【０００１】
【発明の属する技術分野】
本発明は、清掃用立毛布帛に関する。さらに詳しくは、基布の少なくとも１側面に立毛糸からなる立毛部を有する立毛布帛であって、優れた拭き取り性と立毛糸の耐毛倒れ性を備えた清掃用立毛布帛に関するものである。
【０００２】
【従来の技術】
従来より、掃除用ふきんや眼鏡拭きなどの用途に、極細繊維を用いた起毛布帛や極細繊維を用いたタオル地が使用されている（例えば、特公平５−３２０４９号公報や特開平３−２７１４９号公報）。しかるに、このように極細繊維で立毛糸やループパイルを形成させたものでは、払拭効果は良好であるものの、立毛糸が毛倒れし易いため、取り扱い性が悪いという問題があった。特に、立毛糸の立毛長が長くなると、容易に毛倒れが発生するため、拭き取りの際の拭き取り抵抗が増し、取り扱い性がさらに一層悪くなるという問題があった。この毛倒れによる作業性の悪さは、乾いた状態よりも、濡れた状態において顕著であった。
【０００３】
一方、例えば、特開平７−８２６５６号公報では、毛倒れを防止するため、パイルファブリックとして、捲縮糸を用いることが提案されている。しかるに、かかるファブリックを清掃用途に用いると、毛倒れは改善されるものの、拭き取り性の点で充分とはいえなかった。
【０００４】
以上のように、優れた拭き取り性と立毛糸の耐毛倒れ性を兼備した清掃用立毛布帛は、これまで充分には提案されておらず、その提案が望まれていた。
【０００５】
【発明が解決しようとする課題】
本発明は、前記従来技術の問題を解消するためになされたものであり、本発明の目的は、優れた拭き取り性と立毛糸の耐毛倒れ性を兼備した清掃用立毛布帛を提供することである。
【０００６】
【課題を解決するための手段】
本発明者は、芯部が太い単糸繊度を有する繊維からなり、他方、鞘部が細い単糸繊度を有する繊維からなる芯鞘型複合糸を用いて、立毛布帛の立毛部を形成することにより、所望の立毛布帛が得られることを知り、さらに鋭意検討を重ねることにより、本発明を完成するに至った。
【０００７】
かくして、本発明によれば、「基布の少なくとも１側面に、立毛長２〜３０ｍｍのカットパイルされた立毛糸からなる立毛部を有する立毛布帛であって、前記立毛糸が芯鞘型複合糸であり、かつ、該芯鞘型複合糸の芯部が単糸繊度５〜５５ｄｔｅｘの繊維からなり、他方、鞘部が単糸繊度０．０１〜２．５ｄｔｅｘの繊維からなり、かつ前記の芯鞘型複合糸が、芯部繊維の周囲に、マルチフィラメントに仮撚捲縮加工を施した仮撚捲縮加工糸からなる鞘部繊維がシングルカバリング撚糸、またはダブルカバリング撚糸されたものであることを特徴とする清掃用立毛布帛。」が提供される。
【０００８】
その際、かかる芯鞘型複合糸に、少なくともポリ塩化ビニリデン繊維、又はポリプロピレン繊維が含まれると拭き取り性がより一層向上するため、好ましい。また、前記の基布に、少なくとも低融点熱融着性繊維が含まれると、熱仕上げセットにより、容易に立毛糸と基布が熱融着されるため、立毛糸の糸抜けが防止され好ましい。さらに、基布の１側面に立毛部を形成し、他方の側面は非立毛とし、該非立毛側面に水透過性のある樹脂コーテイングを施すことにより、立毛糸の糸抜け防止効果が一層向上する。
【０００９】
【発明の実施の形態】
以下に本発明を詳細に説明する。まず、本発明の清掃用立毛布帛は、基布の少なくとも１側面に、立毛長２〜３０ｍｍ（好ましくは６〜２５ｍｍ）の立毛糸からなる立毛部を有する。かかる立毛部は、基布の１側面にのみ（他方側面は非立毛）形成されていてもよいし、基布の両側面に形成されていてもよい。なかでも、立毛糸の基布からの糸抜け及び製造コストの点で基布の１側面にのみ形成されており、基布の他方側面は非立毛であることが好ましい。
【００１０】
本発明において、立毛糸とは、カットパイルされた立毛糸や起毛された立毛糸のように立毛糸の端部が布帛表面に現れたものをいい、ループパイルは含まれない。ループパイルでは、ループパイルにゴミが付着した後除去し難く、また、ループパイルが床の突起等にひっかかりやすいため好ましくない。
【００１１】
かかる立毛糸の立毛長は前記の範囲内にある必要があり、該立毛長が２ｍｍよりも小さいと充分な拭き取り性能が得られず好ましくない。逆に、該立毛長が３０ｍｍを越えると、立毛糸が絡み合いやすくなるため、拭き取り性能が低下したり、拭き取り作業の作業性が低下する恐れがあり、好ましくない。
【００１２】
ここで、立毛糸の立毛長は、図１に示す長さＬのように基布から立毛糸の先端までの長さ（高さ）で表すものである。単糸の長さ（毛足）にばらつきがある場合には、最も長い（高い）長さを用いるものとする。
【００１３】
次に、本発明において、前記立毛糸が、芯部が単糸繊度５〜５５ｄｔｅｘ（好ましくは１０〜３５ｄｔｅｘ）の繊維からなり、他方、鞘部が単糸繊度０．０１〜２．５ｄｔｅｘ（好ましくは０．１〜１．５ｄｔｅｘ）の繊維からなる芯鞘型複合糸である必要がある。ここで、芯部を構成する繊維の単糸繊度が５ｄｔｅｘよりも小さいと、鞘部繊維を支えきれず、立毛糸が毛倒れしやすくなるため、拭き取り作業が困難となり好ましくない。逆に、芯部を構成する繊維の該単糸繊度が５５ｄｔｅｘを越えると、布帛と床面とのなじみがなくなり浮いてすべるようになり、拭き取り性が低下するため好ましくない。また、鞘部を構成する繊維の単糸繊度が、０．０１ｄｔｅｘよりも小さいと、使用中に切断され易く、切断された毛羽が塵埃となるので好ましくない。逆に、鞘部を構成する繊維の該単糸繊度が２．５ｄｔｅｘを越えると、充分な拭き取り性能が得られず好ましくない。
【００１４】
また、これら芯部繊維と鞘部繊維との毛足差（立毛糸内の単糸長さの差）は、互いに２ｍｍ以内であることが好ましい。太い単糸繊度を有する芯部繊維の毛足が長くなると、拭き取り作業時、床面との摩擦抵抗力が下がり、疲れが少なくなる反面、拭き取り性が低下し、また、拭き取り筋も目立つようになる。逆に、細い単糸繊度を有する鞘部繊維の毛足が長くなると、拭き取り作業時、床面との摩擦抵抗力が上がり、疲れ易くなるだけでなく、鞘部繊維の毛先が絡まり易くなり、拭き取り筋が目立つ恐れがある。
【００１５】
なお、清掃面のフラット性が良くない場合やゴミ粒子が大きい場合は、前記芯部繊維の毛足（立毛長）が、鞘部繊維の毛足よりも若干長い方が、拭き取り除去性が比較的良い。他方、清掃面のフラット性が良い場合は、鞘部繊維の毛足が、芯部繊維の毛足よりも若干長い方が、拭き取り除去性が比較的良い。
【００１６】
前記芯鞘型構造糸において、芯部を構成する繊維と鞘部を構成する繊維の種類については、特に限定されず、木綿、絹、麻、羊毛等の天然繊維、レーヨンなどの再生繊維、アセテートなどの半合成繊維、ポリエチレンテレフタレートやポリトリメチレンテレフタレートに代表されるポリエステル、ポリアミド、ポリ塩化ビニリデン、ポリプロピレンなどの合成繊維を使用することができる。なかでも、製造の容易さから、溶融紡糸で得られるポリエステル、ポリアミド、ポリ塩化ビニリデン、ポリプロピレンなどの合成繊維が好ましく例示される。特に、前記芯鞘型構造糸に、少なくともポリ塩化ビニリデン繊維又はポリプロピレン繊維が含まれていると、拭き取り作業時に、清掃用立毛布帛と床面との摩擦により静電気が発生し、浮遊した塵埃が取り込まれやすくなり好ましい。
【００１７】
また、本発明の目的を損なわない範囲内で必要に応じて、かかる繊維に微細孔形成剤、カチオン可染剤、着色防止剤、熱安定剤、難燃剤、蛍光増白剤、艶消し剤、着色剤、帯電防止剤、吸湿剤、抗菌剤、無機微粒子等を１種又は２種以上を添加してもよい。さらに、これらの繊維の単糸繊維断面形状についても特に限定されず、丸、三角など公知の断面形状が採用でき、中空部を有するものや、芯鞘型あるいはサイドバイサイド型コンジュゲート糸であってもよい。
【００１８】
前記の芯部を構成する繊維と鞘部を構成する繊維の形態としては、特に限定されず、マルチフィラメントでもステープルでもよい。なかでも、拭き取り性を向上させるためには、鞘部を構成する繊維としてマルチフィラメントに仮撚捲縮加工を施した仮撚捲縮加工糸が好ましく使用される。また、タスラン加工、インターレース加工が施されたものでもよい。さらには、拭き取り性をより向上させるために、鞘部繊維として、糸長方向に単糸繊度が不均一な太細糸、マルチフィラメントの中で単糸繊度を異ならせたコスパン糸を用いたり、単糸繊度が異なる２種以上のマルチフィラメントを引きそろえて用いてもよい。
【００１９】
前記の芯部を構成する繊維の総繊度、フィラメント数、鞘部を構成する繊維の総繊度、フィラメント数については、特に限定されないが、拭き取り性の点で、、鞘部を構成する繊維のフィラメント数は１００〜１５００本の範囲であることが好ましい。
【００２０】
前記芯鞘型複合糸において、鞘部は２層以上であってもよい。例えば、前記の芯部繊維の周囲に、鞘部繊維からなる層を複数層設けてもよい。さらには、本発明の目的を損なわない範囲内で必要に応じて、該芯鞘型複合糸に低融点熱融着繊維など他の繊維が含まれていてもさしつかえない。また、該芯鞘型複合糸の総繊度としては、３００〜９００ｄｔｅｘの範囲が適当であるが、これに限定されるものではない。
【００２１】
かかる芯鞘型複合糸の製造方法としては特に限定されず、芯部を構成する繊維の周りに鞘部を構成する繊維を巻き付けるカバリング方法、空気ノズルを用いた空気混繊方法、さらには複合仮撚加工などが例示される。なかでも、芯部繊維の周囲に鞘部繊維が、常法のカバリング機でカバリングされたシングルカバリング撚糸、または該シングルカバリング撚糸されたものの周囲に、さらに鞘部繊維がカバリングされたダブルカバリング撚糸方法が好ましく例示される。このようなカバリング方法を採用することで、明瞭な芯鞘構造を有する芯鞘型複合糸が得られやすく、良好な拭き取り性が得られ易い。
【００２２】
なお、前記カバリング撚糸を行う際の撚り数としては、３００〜１５００Ｔ／ｍの範囲が適当である。さらに、ダブルカバリング撚糸を行う際は、下撚りの方向と上撚りの方向が逆であることが、残留トルクを消す上で好ましい。
【００２３】
次に、本発明の清掃用立毛布帛の基布を構成する繊維としては、特に限定されない。かかる基布を構成する繊維は、前記の立毛糸（芯鞘型複合糸）を構成する繊維と同じでもよいし、異ならせてもよく、木綿、絹、麻、羊毛等の天然繊維、レーヨンなどの再生繊維、アセテートなどの半合成繊維、ポリエチレンテレフタレートやポリトリメチレンテレフタレートに代表されるポリエステル、ポリアミド、ポリ塩化ビニリデン、ポリプロピレンなどの合成繊維を使用することができる。かかる基布に、少なくとも低融点熱融着性繊維が含まれると、熱仕上げセットにより、容易に立毛糸と基布が熱融着されるため、脱水性を損なうことなく、立毛糸の糸抜けが防止され好ましい。ここで、本発明でいう低融点熱融着性繊維とは、融点８０〜１５０℃の熱可塑性合成繊維（例えば、変性ポリエステル、ポリプロピレン、ポリエチレンなど）である。かかる低融点熱融着繊維は、単独で用いてもよいし、鞘成分が低融点熱融着性ポリマーからなる芯鞘型コンジュゲート繊維として用いてもよい。
【００２４】
前記の基布を構成する繊維の形態としては、マルチフィラメントでもステープルでもよいが、拭き取り性を向上させるためには、マルチフィラメントに仮撚捲縮加工を施した仮撚捲縮加工糸が好ましく使用される。タスラン加工、インターレース加工が施されたものでもよい。
【００２５】
前記の基布を構成する繊維の総繊度、フィラメント数、単糸繊度は特に限定されない。また、基布の組織についても、特に限定されず、公知の織編物や不織布を用いることができる。
【００２６】
さらに、立毛糸の糸抜けが防止効果をさらに高める上で、前記基布の１側面に立毛部を形成し、他方の側面は非立毛とし、該非立毛側面にポリウレタンやメラミン等の樹脂がコーテイング処理されていることが好ましい。この際、脱水性の点で、かかるコーテイングは、水が容易に透過できるよう、ドット状にコーテイングされていることが好ましい。
【００２７】
次に、本発明の清掃用立毛布帛の製造方法について説明する。まず、前記の芯鞘型複合糸を少なくとも用いて、該芯鞘型複合糸がループパイル部を形成するループパイル布帛を作製する。かかるループパイル布帛の布帛組織としては、特に限定されず、例えば、片面パイル、両面パイル、二重ビロードなどパイル織機によって得られるパイル織物や、トリコット編機、ラッセル編機、シンカーパイル編機、シール編機により得られるパイル編物が例示される。次に、該ループパイル布帛に、常法に従い、プレ熱セット、染色、仕上げセットを施した後、該ループパイル布帛のパイル部を、常法によりせん毛、針布起毛を施し、所定の高さを有する立毛糸となすことにより、容易に得られる。なお、染色は、最後に行ってもよい。さらに、該立毛布帛に、必要に応じて、平滑剤や抗菌剤や消毒剤を付与してもよい。
【００２８】
以上のようにして得られた本発明の清掃用立毛布帛において、立毛糸は、太い単糸繊度を有する芯部と細い単糸繊度を有する鞘部から構成されるので、芯部が柱となって立毛糸の直毛性（剛性）が高まり、耐毛倒れ性が向上する。同時に、立毛糸の鞘部は、細い単糸繊度を有するため、優れた拭き取り性が得られる。
【００２９】
【実施例】
次に本発明の実施例及び比較例を詳述するが、本発明はこれらによって限定されるものではない。なお、実施例中の各測定項目は下記の方法で測定した。
＜拭き取り性＞拭き取り性を目視判定した。評価は、極めて良好（優）、良好（良）、不良（不可）の３段階にランク付けした。
＜立毛糸の耐毛倒れ性＞立毛糸の耐毛倒れ性を目視判定した。評価は、極めて良好（優）、良好（良）、不良（不可）の３段階にランク付けした。
＜床面との摩擦＞床面との摩擦を官能評価した。評価は、「軽い」「重い」の２段階にランク付けした。
＜拭き取り斑＞拭き取り斑を目視判定した。評価は、極めて良好（優）、良好（良）、不良（不可）の３段階にランク付けした。
【００３０】
［実施例１］
芯部繊維として、常法の紡糸方法で得られたポリエチレンテレフタレートマルチフィラメント２２０ｄｔｅｘ／１０ｆｉｌ（単糸繊度２２ｄｔｅｘ）を用意し、他方、鞘部繊維（１）として、分割型極細仮撚捲縮加工糸（ポリエチレンテレフタレート／ナイロン：５０／５０％）１６８ｄｔｅｘ／４０ｆｉｌ（１フィラメントが１６分割可能型）を用意し、また、鞘部繊維（２）としてポリエチレンテレフタレート仮撚捲縮加工糸８４ｄｔｅｘ／７２ｆｉｌと分割型極細仮撚捲縮加工糸（ポリエチレンテレフタレート／ナイロン：５０／５０％）８４ｄｔｅｘ／２０ｆｉｌ（１フィラメントが１６分割可能型）を１本ずつ引きそろえたものを用意した。
【００３１】
次いで、ダブルカバリング撚糸機を使用して、前記芯部繊維の周囲に、前記鞘部繊維（１）をＳ方向に６００Ｔ／ｍで下撚糸した後、前記鞘部繊維（２）をＺ方向に６００Ｔ／ｍ上撚糸することにより、芯鞘型複合糸を得た。
【００３２】
次に、基布の地経糸用として、ポリエチレンテレフタレート仮撚捲縮加工糸３３０ｄｔｅｘ／９６ｆｉｌを用意し、他方、基布の地緯糸用として、ポリエチレンテレフタレート仮撚捲縮加工糸と、芯成分がポリエチレンテレフタレートで、鞘成分が低融点変性ポリエステル（融点１６５℃）からなる芯鞘型コンジュゲート熱融着性マルチフィラメント２８０ｄｔｅｘ／１６ｆｉｌとの合撚糸（Ｚ８０Ｔ／ｍ）を用意した。
【００３３】
そして、前記芯鞘型複合糸をパイル使いにし、前記の地経糸と地緯糸を用いて、織物密度が地経１６３本／３．７９ｃｍ、パイル経５４本／３．７９ｃｍ、地緯５３本／３．７９ｃｍの経２重織物を得た。
【００３４】
該経２重織物を、常法に従い、ピンテンタープレ熱セット、染色、仕上げセットを施した後、せん毛仕上げすることにより、立毛長９〜１５ｍｍの立毛布帛を得た。
【００３５】
該立毛布帛を水に浸し、軽く絞って、床面を左右前後方向へと拭き取ったところ（湿式）、毛倒れなく（優）、床面をスムースに動かすことができ（軽い）、しかも拭き取り斑のない（優）清掃ができた。
【００３６】
さらに、該立毛布帛を用い、４０ｃｍ×１０ｃｍのサイズにカットした。他方、１側面にファスナーパイル面を有するＢ面ファスナーを用意した。そして立毛布帛の非立毛面と、Ｂ面ファスナーの非ファスナーパイル面が向い合うように縫い合わせたモップを作製した。次いで、該モップに取っ手つきプラスチック製Ａ面ファスナーをチャッキングさせ、前記と同様の湿式で床面清掃したところ、拭き取り性（良）、立毛糸の耐毛倒れ性（優）、床面との摩擦（軽い）、拭き取り斑（優）であった。
【００３７】
［実施例２］
実施例１の鞘部繊維（１）を、分割型極細仮撚捲縮加工糸（ポリプロピレン／ナイロン：５０／５０％）１６８ｄｔｅｘ／４０ｆｉｌ（１フィラメントが１６分割可能型）に変え、鞘部繊維（２）に用いた分割型極細仮撚捲縮加工糸（ポリエチレンテレフタレート／ナイロン：５０／５０％）８４ｄｔｅｘ／２０ｆｉｌ（１フィラメントが１６分割可能型）を分割型極細仮撚捲縮加工糸（ポリプロピレン／ナイロン：５０／５０％）８４ｄｔｅｘ／２０ｆｉｌ（１フィラメントが１６分割可能型）に変え、さらに基布の地緯糸として、ポリエチレンテレフタレート仮撚捲縮加工糸を単独で用いた以外は実施例１と同様にして、立毛布帛を得た。そして、該立毛布帛の非立毛面にウレタン系樹脂をドット状にコーテングした。
【００３８】
該立毛布帛を乾式で、床面を左右前後方向へと拭き取ったところ、床面との間で静電気発生により、細かな塵埃除去もでき、拭き取り性に優れ（優）、また、毛倒れもなく（優）、床面をスムースに動かすことができ（軽い）、しかも拭き取り斑のない（優）清掃ができた。
【００３９】
［比較例１］
実施例１で芯部繊維を使用せず、鞘部繊維（１）と鞘部繊維（２）により、立毛布帛の立毛糸を形成し、それ以外は実施例１と同様にして、立毛布帛を得た。
【００４０】
該立毛布帛を乾式で、床面を左右前後方向へと拭き取ったところ、毛倒れが発生し（不可）、立毛糸の絡みが見られた。
【００４１】
さらに、該立毛布帛を水に浸し、軽く絞って、床面を左右前後方向へと拭き取ったところ、毛倒れが発生し（不可）、反転させても毛倒れが直らず作業性が著しく劣り、拭き取り斑のある（不可）清掃となった。
【００４２】
【発明の効果】
本発明によれば、優れた拭き取り性と立毛糸の耐毛倒れ性を兼備した清掃用立毛布帛が提供される。かかる清掃用立毛布帛は、その特性を生かし床拭きモップ、壁拭きモップ、浴槽バス拭き、洗車用汚れ落としクロス、塗装表面の研磨布、玄関マット、クリーンルーム玄関マットなど多方面に有効に活用できる。
【図面の簡単な説明】
【図１】本発明に係る清掃用立毛布帛の立毛状態を模式的に例示したものである。
【符号の説明】
１      立毛糸
２−１  地経糸
２−２  地経糸
３      地緯糸
【図１】
0003895212.tif 000002